УЛУЧШЕННЫЙ КАТАЛИЗАТОР ДЛЯ ОКИСЛЕНИЯ Н-БУТАНА В МАЛЕИНОВЫЙ АНГИДРИД

1. Способ получения промотированного VPO-катализатора, который содержит смешанные оксиды ванадия и фосфора и в котором катализатор промотировали по меньшей мере одним из ниобия, кобальта, железа, цинка, молибдена или титана, причем указанный способ включает стадии
(i) получения VPO-катализатора, содержащего пирофосфат ванадила в качестве основного компонента и содержащего менее 5 мас.% фосфата ванадила,
(ii) приведение VPO-катализатора в контакт с раствором, содержащим соединение, служащее источником металла, соединение по меньшей мере одного металла, выбранного из группы, состоящей из ниобия, кобальта, железа, цинка, молибдена или титана, для образования пропитанного металлом VPO-катализатора, и
(iii) сушки пропитанного металлом VPO-катализатора для образования промотированного VPO-катализатора.
2. Способ по п. 1, в котором VPO-катализатор содержит более 80 мас.% пирофосфата ванадила и менее 5 мас.% фосфата ванадила.
3. Способ по п. 1, в котором VPO-катализатор содержит более 90 мас.% пирофосфата ванадила и менее 3 мас.% фосфата ванадила.
4. Способ по п. 1, в котором VPO-катализатор сформован в микросфероидные частицы.
5. Способ по п. 1, в котором раствор, содержащий служащее источником металла соединение, представляет собой органический или водный раствор, содержащий соединение, служащее источником по меньшей мере одного из ниобия, кобальта, железа, цинка, молибдена или титана.
6. Способ по п. 1, в котором раствор, содержащий служащее источником металла соединение, содержит по меньшей мере одно из оксалата аммония-ниобия, ацетата кобальта, ацетата цинка, фосфорно-молибденовой кислоты, цитрата аммония-железа или бис(аммонийлактато)дигидроксида титана(IV).
7. Способ по п. 1, в котором пропитанный металлом VPO-катализатор сушат при температуре от 100 до 300°C в течение от 2 до 5 ч.
8. Способ по п. 1, в котором VPO-катализатор, содержащий менее 5 мас.% фосфата ванадила, получают способом приготовления, включающим объединение твердого VPO-катализатора с водой, удаление воды и сбор твердого вещества фильтрованием и затем сушку твердого фильтрата.
9. Способ по п. 1, в котором VPO-катализатор, содержащий менее 5 мас.% фосфата ванадила, получают способом приготовления, включающий работу VPO-катализатора в условиях окисления бутана для получения малеинового ангидрида в течение от около 1 до около 80 ч.
10. Способ получения промотированного ниобием VPO-катализатора, содержащего смешанные оксиды ванадия и фосфора, причем указанный способ включает стадии
(i) получения VPO-катализатора, содержащего пирофосфат ванадила в качестве основного компонента и содержащего менее 5 мас.% фосфата ванадила,
(ii) приведение VPO-катализатора в контакт с раствором, содержащим ниобий, для образования пропитанного ниобием VPO-катализатора и
(iii) сушки пропитанного ниобием VPO-катализатора с образованием промотированного ниобием катализатора окисления.
11. Способ по п. 10, в котором VPO-катализатор содержит более 80 мас.% пирофосфата ванадила и менее 5 мас.% фосфата ванадила.
12. Способ по п. 10, в котором VPO-катализатор содержит более 90 мас.% пирофосфата ванадила и менее 3 мас.% фосфата ванадила.
13. Способ по п. 10, в котором VPO-катализатор сформован в микросфероидные частицы.
14. Способ по п. 10, в котором раствор, содержащий ниобий, представляет собой органический или водный раствор, содержащий соединение, служащее источником ниобия.
4
2
4
2
2
2
2
2
15. Способ по п. 10, в котором раствор, содержащий ниобий, содержит оксалат аммония-ниобия, NH[NbO(CO)(HO)]·(HO) и воду.
16. Способ по п. 10, в котором пропитанный ниобием VPO-катализатор сушат при температуре от 100 до 300°C в течение от 2 до 5 ч.
17. Способ по п. 10, в котором пропитанный ниобием VPO-катализатор сушат при температуре около 200°C в течение около 3 ч.
18. Способ по п. 10, в котором VPO-катализатор, содержащий менее 5 мас.% фосфата ванадила, получают способом приготовления, включающим объединение твердого VPO-катализатора с водой, удаление воды и сбор твердого вещества фильтрованием и затем сушку твердого фильтрата.
19. Способ по п. 10, в котором VPO-катализатор, содержащий менее 5 мас.% фосфата ванадила, получают способом приготовления, включающим работу VPO-катализатора в условиях окисления бутана для получения малеинового ангидрида течение от около 1 до около 80 ч.